상기 실시 예 1 에서 제조 된 평균 입자 크기 가 80 nm 인 이산화 티탄 을 실리콘 으로 코팅 한 후 , 상기 실리콘 코팅 이산화 티탄 ( 평균 80 나노미터 ) 7 중량 부 에 실리콘 코팅 마이카 10 중량 부 , 실리콘 코팅 세리 사이트 20 중량 부 , 실리콘 코팅 탈 크 27 . 3 중량 부 , 실리콘 코팅 실리카 5 중량 부 , 실리콘 코팅 나이 론 가루 10 중량 부 , 실리콘 코팅 이산화 티탄 ( 안료 급 ) 12 중량 부 , 실리콘 코팅 적색 산화철 0 . 8 중량 부 , 실리콘 코팅 황색 산화철 2 . 7 중량 부 , 실리콘 코팅 흑색 산화철 0 . 5 중량 부 , 및 방부제 0 . 2 중량 부를 균일 하 게 혼합 한 후 , 분쇄 하 였 다 . 여기 에 유동 파라핀 4 중량 부 , 실리콘 오일 0 . 2 중량 부 , 및 향 0 . 3 중량 부 를 분무 한 후 , 혼합 분쇄 하 여 투 웨이 케익 을 제조 하 였 다 .